(57)【要約】【課題】高温高湿雰囲気下に長時間保存後においても、磁気特性の劣化を抑制することのできる軟磁性熱硬化性フィルム及びそれから得られる軟磁性フィルムを提供すること。【解決手段】軟磁性熱硬化性フィルムは、軟磁性粒子を含有する軟磁性熱硬化性フィルムであって、前記軟磁性熱硬化性フィルムを加熱硬化した直後の周波数１ＭＨｚにおける初期比透磁率μ０´と、前記軟磁性熱硬化性フィルムを加熱硬化し、８５℃、８５％ＲＨの雰囲気下で１６８時間放置したときの周波数１ＭＨｚにおける比透磁率μ１´との比率（μ１´／μ０´）が０．８５以上である。【選択図】なし【特許請求の範囲】
【請求項１】
軟磁性粒子を含有する軟磁性熱硬化性フィルムであって、
前記軟磁性熱硬化性フィルムを加熱硬化した直後の周波数１ＭＨｚにおける初期比透磁率μ０´と、前記軟磁性熱硬化性フィルムを加熱硬化し、８５℃、８５％ＲＨの雰囲気下で１６８時間放置したときの周波数１ＭＨｚにおける比透磁率μ１´との比率（μ１´／μ０´）が０．８５以上であることを特徴とする、軟磁性熱硬化性フィルム。  
【請求項２】
前記軟磁性粒子を４０体積％以上含有する軟磁性熱硬化性組成物から形成されることを特徴とする、請求項１に記載の軟磁性熱硬化性フィルム。
【請求項３】
前記軟磁性熱硬化性組成物が、エポキシ樹脂、フェノール樹脂およびアクリル樹脂を含有することを特徴とする、請求項２に記載の軟磁性熱硬化性フィルム。
【請求項４】
請求項１〜３のいずれか一項の軟磁性熱硬化性フィルムを加熱硬化し、硬化状態にすることにより得られることを特徴とする、軟磁性フィルム。
【発明の詳細な説明】
【技術分野】
【０００１】
本発明は、軟磁性熱硬化性フィルムおよびそれから得られる軟磁性フィルムに関する。
【背景技術】
【０００２】
ペン型の位置指示器を位置検出平面上で移動させて位置を検出する位置検出装置は、デジタイザと呼ばれ、コンピュータの入力装置として普及している。この位置検出装置は、位置検出平面板と、その下に配置され、ループコイルが基板の表面に形成された回路基板（センサ基板）とを備えている。そして、位置指示器とループコイルとによって発生する電磁誘導を利用することにより、位置指示器の位置を検出する。
【０００３】
位置検出装置には、電磁誘導の際に発生する磁束を制御して通信を効率化するために、センサ基板の位置検出平面とは反対側の面（反対面）に、軟磁性物質を含有する軟磁性フィルムを配置する方法が提案されている（例えば、特許文献１参照。）。
【０００４】
特許文献１には、軟磁性粉末と、アクリルゴム、フェノール樹脂、エポキシ樹脂およびメラミンなどからなるバインダ樹脂と、ホスフィン酸金属塩とを含有する軟磁性フィルムが開示されている。この軟磁性フィルムは、ホスフィン酸金属塩やメラミンが多くの割合で含有することによって、電子機器の信頼性に影響を与えず、回路基板に難燃性を付与している。
【先行技術文献】
【特許文献】
【０００５】
【特許文献１】特開２０１２−２１２７９０号公報
【発明の概要】
【発明が解決しようとする課題】
【０００６】
ところで、軟磁性フィルムは、一般的に軟磁性粉末およびバインダ樹脂を含有する熱硬化性樹脂を加熱硬化することにより製造される。しかし、軟磁性フィルムは、加熱後、高温高湿雰囲気下に長期保存しておくと、比透磁率などの磁気特性が劣化する不具合が生じる。
【０００７】
本発明の目的は、高温高湿雰囲気下に長時間保存後においても、磁気特性の劣化が抑制される軟磁性熱硬化性フィルム及びそれから得られる軟磁性フィルムを提供することにある。
【課題を解決するための手段】
【０００８】
上記目的を達成するために、本発明の軟磁性熱硬化性フィルムは、軟磁性粒子を含有する軟磁性熱硬化性フィルムであって、前記軟磁性熱硬化性フィルムを加熱硬化した直後の周波数１ＭＨｚにおける初期比透磁率μ０´と、前記軟磁性熱硬化性フィルムを加熱硬化し、８５℃、８５％ＲＨの雰囲気下で１６８時間放置したときの周波数１ＭＨｚにおける比透磁率μ１´との比率（μ１´／μ０´）が０．８５以上であることを特徴としている。
【０００９】
また、本発明の軟磁性熱硬化性フィルムは、前記軟磁性粒子を４０体積％以上含有する軟磁性熱硬化性組成物から形成されることが好適である。
【００１０】
また、本発明の軟磁性熱硬化性フィルムは、前記軟磁性熱硬化性組成物が、エポキシ樹脂、フェノール樹脂およびアクリル樹脂を含有することが好適である。
【００１１】
また、本発明の軟磁性フィルムは、上述の軟磁性熱硬化性フィルムを加熱硬化し、硬化状態にすることにより得られることを特徴としている。
【発明の効果】
【００１２】
本発明の軟磁性熱硬化性フィルムを加熱硬化して得られる本発明の軟磁性フィルムは、高温高湿雰囲気下に長時間保存（放置）後においても、磁気特性の劣化が抑制され、良好な磁気特性を備える。
【発明を実施するための形態】
【００１３】
本発明の軟磁性熱硬化性フィルムは、例えば、軟磁性粒子および樹脂成分を含有する軟磁性熱硬化性組成物から形成される。
【００１４】
軟磁性粒子を構成する軟磁性材料としては、例えば、磁性ステンレス（Ｆｅ−Ｃｒ−Ａｌ−Ｓｉ合金）、センダスト（Ｆｅ−Ｓｉ−Ａ１合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ―Ｂ（−Ｃｕ−Ｎｂ）合金、Ｆｅ−Ｓｉ−Ｃｒ−Ｎｉ合金、Ｆｅ−Ｓｉ−Ｃｒ合金、Ｆｅ−Ｓｉ−Ａｌ−Ｎｉ−Ｃｒ合金、フェライトなどが挙げられる。これらの中でも、磁気特性の点から、好ましくは、センダスト（Ｆｅ−Ｓｉ−Ａｌ合金）が挙げられる。
【００１５】
これらの中でも、より好ましくは、Ｓｉ含有割合が９〜１５質量％であるＦｅ−Ｓｉ−Ａｌ合金が挙げられる。これにより、軟磁性フィルムの磁性特性を向上することができる。
【００１６】
軟磁性粒子の形状としては、好ましくは、扁平状（板状）が挙げられる。扁平率（扁平度）は、例えば、８以上、好ましくは、１５以上であり、また、例えば、８０以下、好ましくは、６５以下である。扁平率は、軟磁性粒子の平均粒子径（平均長さ）の粒径を軟磁性粒子の平均厚さで除したアスペクト比として算出される。    
【００１７】
軟磁性粒子の平均粒子径（平均長さ）は、例えば、３．５μｍ以上、好ましくは、１０μｍ以上であり、また、例えば、１００μｍ以下である。平均厚みは、例えば、０．３μｍ以上、好ましくは、０．５μｍ以上であり、また、例えば、３μｍ以下、好ましくは、２．５μｍ以下である。軟磁性粒子の扁平率、平均粒子径、平均厚みなどを調整することにより、軟磁性粒子による反磁界の影響を小さくでき、その結果、軟磁性粒子の透磁率を増加させることができる。なお、軟磁性粒子の大きさを均一にするために、必要に応じて、ふるいなどを使用して分級された軟磁性粒子を用いてもよい。
【００１８】
軟磁性熱硬化性組成物（ひいては、軟磁性熱硬化性フィルムや軟磁性フィルム）における軟磁性粒子の質量割合は、例えば、７０質量％以上、好ましくは、８０質量％以上、より好ましくは、８５質量％以上であり、また、例えば、９５質量％以下、好ましくは、９２質量％以下、より好ましくは、９０質量％以下である。軟磁性熱硬化性組成物における軟磁性粒子の体積割合は、例えば、３０体積％以上、好ましくは、４０体積％以上、より好ましくは、５０体積％以上であり、また、例えば、８０体積％以下、好ましくは、７０体積％以下、より好ましくは、６０体積％以下である。上記上限以下の範囲とすることにより、軟磁性フィルムの成形性に優れる。一方、上記下限以上の範囲とすることにより、軟磁性フィルムの磁気特性に優れる。
【００１９】
樹脂成分は、熱硬化性樹脂を含有する。
【００２０】
熱硬化性樹脂としては、エポキシ樹脂、フェノール樹脂、アミノ樹脂、不飽和ポリエステル樹脂、ポリウレタン樹脂、シリコーン樹脂、ユリア樹脂、メラミン樹脂、熱硬化性ポリイミド樹脂、ジアリルフタレート樹脂などが挙げられる。好ましくは、エポキシ樹脂、フェノール樹脂が挙げられ、より好ましくは、エポキシ樹脂およびフェノール樹脂の併用が挙げられる。これらは単独または２種以上を併用して用いることができる。
【００２１】
エポキシ樹脂は、接着剤組成物として一般に用いられるものであれば限定されず、例えば、ビスフェノール型エポキシ樹脂（特に、ビスフェノールＡ型エポキシ樹脂、ビスフェノールＦ型エポキシ樹脂、ビスフェノールＳ型エポキシ樹脂、臭素化ビスフェノールＡ型エポキシ樹脂、水素添加ビスフェノールＡ型エポキシ樹脂、ビスフェノールＡＦ型エポキシ樹脂など）、フェノール型エポキシ樹脂（特に、フェノールノボラック型エポキシ樹脂、オルソクレゾールノボラック型エポキシ樹脂など）、ビフェニル型エポキシ樹脂、ナフタレン型エポキシ樹脂、フルオンレン型エポキシ樹脂、トリスヒドロキシフェニルメタン型エポキシ樹脂、テトラフェニロールエタン型エポキシ樹脂などの二官能エポキシ樹脂や多官能エポキシ樹脂が挙げられる。また、例えば、ヒダントイン型エポキシ樹脂、トリスグリシジルイソシアヌレート型エポキシ樹脂、グリシジルアミン型エポキシ樹脂なども挙げられる。これらは単独または２種以上を併用して用いることができる。
【００２２】
これらのエポキシ樹脂のうち、好ましくは、ビスフェノール型エポキシ樹脂、ノボラック型エポキシ樹脂、オルソクレゾールノボラック型エポキシ樹脂、ビフェニル型エポキシ樹脂、トリスヒドロキシフェニルメタン型樹脂、テトラフェニロールエタン型エポキシ樹脂が挙げられ、より好ましくは、ビスフェノール型エポキシ樹脂が挙げられる。これらのエポキシ樹脂を含有させることより、フェノール樹脂との反応性が優れ、その結果、軟磁性熱硬化性フィルムを加熱硬化して得られる軟磁性フィルムにおいて、高温高湿雰囲気下での磁気特性の長期保存性に優れる。
【００２３】
フェノール樹脂は、エポキシ樹脂の硬化剤であり、例えば、フェノールノボラック樹脂、フェノールアラルキル樹脂、クレゾールノボラック樹脂、ｔｅｒｔ−ブチルフェノールノボラック樹脂、ノニルフェノールノボラック樹脂などのノボラック型フェノール樹脂、例えば、レゾール型フェノール樹脂、例えば、ポリパラオキシスチレンなどのポリオキシスチレンが挙げられる。これらは単独で使用また２種以上を併用することができる。これらのフェノール樹脂のうち、好ましくは、ノボラック型樹脂、より好ましくは、フェノールノボラック樹脂、フェノールアラルキル樹脂、さらに好ましくは、フェノールアラルキル樹脂が挙げられる。これらのフェノール樹脂を含有することより、エポキシ樹脂との反応性が優れ、その結果、軟磁性フィルムが長期保存性に優れる。  
【００２４】
樹脂成分が、エポキシ樹脂およびフェノール樹脂を併用するとき、エポキシ樹脂のエポキシ当量１００ｇ／ｅｑに対するフェノール樹脂の水酸基当量が１ｇ／ｅｑ以上１００ｇ／ｅｑ未満である場合、樹脂成分１００質量部に対するエポキシ樹脂の含有割合は、例えば、１５質量部以上、好ましくは、３０質量部以上であり、また、例えば、７０質量部以下、好ましくは、５０質量部以下、より好ましくは、４０質量部以下でもあり、樹脂成分１００質量部に対するフェノール樹脂の含有割合は、例えば、５質量部以上、好ましくは、１５質量部以上であり、また、例えば、３０質量部以下、好ましくは、２０質量部以下である。
【００２５】
エポキシ樹脂のエポキシ当量１００ｇ／ｅｑに対するフェノール樹脂の水酸基当量が１００ｇ／ｅｑ以上２００ｇ／ｅｑ未満である場合、樹脂成分１００質量部に対するエポキシ樹脂の含有割合は、例えば、１０質量部以上、好ましくは、２５質量部以上であり、また、例えば、５０質量部以下でもあり、樹脂成分１００質量部に対するフェノール樹脂の含有割合は、例えば、１０質量部以上、好ましくは、２５質量部以上であり、また、例えば、５０質量部以下である。
【００２６】
エポキシ樹脂のエポキシ当量１００ｇ／ｅｑに対するフェノール樹脂の水酸基当量が２００ｇ／ｅｑ以上１０００ｇ／ｅｑ以下である場合、樹脂成分１００質量部に対するエポキシ樹脂の含有割合は、例えば、５質量部以上、好ましくは、１５質量部以上であり、また、例えば、３０質量部以下でもあり、樹脂成分１００質量部に対するフェノール樹脂の含有割合は、例えば、１５質量部以上、好ましくは、３５質量部以上であり、また、例えば、７０質量部以下である。
【００２７】
なお、エポキシ樹脂が２種併用される場合のエポキシ当量は、各エポキシ樹脂のエポキシ当量に、エポキシ樹脂の総量に対する各エポキシ樹脂の質量割合を乗じて、それらを合算した全エポキシ樹脂のエポキシ当量である。
【００２８】
また、フェノール樹脂中の水酸基当量は、エポキシ樹脂のエポキシ基１当量当たり、例えば、０．２当量以上、好ましくは、０．５当量以上であり、また、例えば、２．０当量以下、好ましくは、１．２当量以下である。水酸基の量が上記範囲内であると、軟磁性熱硬化性フィルムの硬化反応が良好となり、また、劣化を抑制することができる。
【００２９】
樹脂成分は、熱硬化性樹脂に加えて、好ましくは、アクリル樹脂を含有する。より好ましくは、アクリル樹脂、エポキシ樹脂およびフェノール樹脂を併用する。さらに好ましくは、樹脂成分は、エポキシ樹脂、フェノール樹脂およびアクリル樹脂のみからなる。樹脂成分が、これらの樹脂を含有することにより、軟磁性熱硬化性フィルムを複数積層させ、熱プレスすることにより、一枚の軟磁性フィルムを製造する際に、積層界面にむらがなく均一で、磁気特性が良好な軟磁性フィルムを得ることができる。
【００３０】
アクリル樹脂としては、例えば、直鎖もしくは分岐のアルキル基を有する（メタ）アクリル酸アルキルエステルの１種または２種以上をモノマー成分とし、そのモノマー成分を重合することにより得られるアクリル系重合体などが挙げられる。なお、「（メタ）アクリル」は、「アクリルおよび／またはメタクリル」を表す。
【００３１】
アルキル基としては、例えば、メチル基、エチル基、プロピル基、イソプロピル基、ｎ−ブチル基、ｔ−ブチル基、イソブチル基、アミル基、イソアミル基、ヘキシル基、へプチル基、シクロヘキシル基、２−エチルヘキシル基、オクチル基、イソオクチル基、ノニル基、イソノニル基、デシル基、イソデシル基、ウンデシル基、ラウリル基、トリデシル基、テトラデシル基、ステアリル基、オクタデシル基、ドデシル基などの炭素数１〜２０のアルキル基が挙げられる。好ましくは、炭素数１〜６のアルキル基が挙げられる。
【００３２】
アクリル系重合体は、（メタ）アクリル酸アルキルエステルとその他のモノマーとの共重合体であってもよい。
【００３３】
その他のモノマーとしては、例えば、グリシジルアクリレート、グリシジルメタクリレートなどのグリシジル基含有モノマー、例えば、アクリル酸、メタクリル酸、カルボキシエチルアクリレート、カルボキシペンチルアクリレート、イタコン酸、マレイン酸、フマール酸、クロトン酸などカルボキシル基含有モノマー、例えば、無水マレイン酸、無水イタコン酸などの酸無水物モノマー、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリルまたは（４−ヒドロキシメチルシクロヘキシル）−メチルアクリレートなどのヒドロキシル基含有モノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマー、２−ヒドロキシエチルアクリロイルホスフェートなど燐酸基含有モノマー、例えば、スチレンモノマー、アクリロニトリルなどが挙げられる。
【００３４】
これらの中でも、好ましくは、グリシジル基含有モノマー、カルボキシル基含有モノマーまたはヒドロキシル基含有モノマーが挙げられる。アクリル樹脂が（メタ）アクリル酸アルキルエステルとこれらのその他のモノマーとの共重合体である場合、すなわち、アクリル樹脂がグリシジル基、カルボキシル基またはヒドロキシル基を有する場合、軟磁性フィルムの耐リフロー性がより一層優れる。
【００３５】
（メタ）アクリル酸アルキルエステルとその他のモノマーとの共重合体である場合、その他のモノマーの配合割合（質量）は、共重合体に対して、好ましくは、４０質量％以下である。
【００３６】
アクリル樹脂の重量平均分子量は、例えば、１×１０５以上、好ましくは、３×１０５以上であり、また、例えば、１×１０６以下である。この範囲とすることにより、軟磁性熱硬化性フィルムの接着性および耐リフロー性に優れる。なお、重量平均分子量は、ゲル浸透クロマトフラフィー（ＧＰＣ）により、標準ポリスチレン換算値により測定される。
【００３７】
アクリル樹脂のガラス転移点（Ｔｇ）は、例えば、−３０℃以上、好ましくは、−２０℃以上であり、また、例えば、３０℃以下、好ましくは、１５℃以下である。上記下限以上であると、軟磁性熱硬化性フィルムの接着性に優れる。一方、上記上限以下であると、軟磁性熱硬化性フィルムの取扱い性に優れる。なお、ガラス転移点は、動的粘弾性測定装置（ＤＭＡ、周波数１Ｈｚ、昇温速度１０℃／ｍｉｎ）を用いて測定される損失正接（ｔａｎδ）の極大値により得られる。
【００３８】
樹脂成分がアクリル樹脂を含有する場合、樹脂成分における熱硬化性樹脂の含有割合は、例えば、３５質量％以上、好ましくは、５０質量％を超過し、より好ましくは、５２質量％以上である。また、例えば、９０質量％以下、好ましくは、８０質量％以下、より好ましくは、６０質量％以下である。熱硬化性樹脂の含有割合が上記範囲である場合、特に熱硬化性樹脂リッチ（５０質量％超）である場合、吸水や熱による樹脂の膨張、ひいては、軟磁性フィルムの空隙の発生を効果的に抑制することができるため、高温高湿雰囲気下での磁気特性の長期保存性が優れる。
【００３９】
樹脂成分におけるアクリル樹脂の含有割合は、例えば、１０質量％以上、好ましくは、２０質量％以上、より好ましくは、４０質量％以上であり、また、例えば、６５質量％以下、好ましくは、５０質量％未満、より好ましくは、４８質量％以下である。
【００４０】
軟磁性熱硬化性組成物における樹脂成分の含有割合は、例えば、５質量％以上、好ましくは、８質量％以上、より好ましくは、１０質量％以上であり、また、例えば、３０質量％以下、好ましくは、２０質量％以下、より好ましくは、１５質量％以下である。上記範囲とすることにより、軟磁性フィルムの成膜性、磁気特性に優れる。
【００４１】
また、熱硬化性樹脂（好ましくは、エポキシ樹脂およびフェノール樹脂からなる熱硬化性樹脂）の含有割合は、軟磁性熱硬化性組成物から軟磁性粒子を除いた軟磁性粒子除外成分１００質量部に対して、例えば、２０質量部以上、好ましくは、３０質量部以上、より好ましくは、４０質量部以上、さらに好ましくは、５０質量部を超過し、最も好ましくは、５２質量部以上であり、また、例えば、９９質量部以下、好ましくは、９０質量部以下、より好ましくは、８０質量部以下、さらに好ましくは、７０質量部以下、最も好ましくは、６０質量部以下である。上記範囲とすることにより、軟磁性フィルムが、高温高湿雰囲気下での磁気特性の長期保存性に優れる。
【００４２】
なお、軟磁性粒子除外成分は、より具体的には、樹脂成分、必要に応じて添加される熱硬化触媒（後述）および添加剤（後述）からなる成分であって、軟磁性粒子および溶媒は含まれない。  
【００４３】
樹脂成分は、熱硬化性樹脂およびアクリル樹脂以外のその他の熱可塑性樹脂を含有することもできる。
【００４４】
このような熱可塑性樹脂としては、例えば、天然ゴム、ブチルゴム、イソプレンゴム、クロロプレンゴム、エチレン−酢酸ビニル共重合体、共重合体、ポリブタジエン樹脂、ポリカーボネート樹脂、熱可塑性ポリイミド樹脂、ポリアミド樹脂（６−ナイロン、６，６−ナイロンなど）、フェノキシ樹脂、飽和ポリエステル樹脂（ＰＥＴ、ＰＢＴなど）、ポリアミドイミド樹脂、フッ素樹脂などが挙げられる。これらの樹脂は、単独で使用又は２種以上を併用することができる。
【００４５】
軟磁性熱硬化性組成物は、好ましくは、熱硬化性触媒を含有する。
【００４６】
熱硬化触媒としては、加熱により樹脂成分の硬化を促進する触媒であれば限定的でなく、例えば、イミダゾール骨格を有する塩、トリフェニルフォスフィン構造を有する塩、トリフェニルボラン構造を有する塩、アミノ基含有化合物などが挙げられる。好ましくは、イミダゾール骨格を有する塩が挙げられる。
【００４７】
イミダゾール骨格を有する塩としては、例えば、２−フェニルイミダゾール（商品名；２ＰＺ）、２−エチル−４−メチルイミダゾール（商品名；２Ｅ４ＭＺ）、２−メチルイミダゾール（商品名；２ＭＺ）、２−ウンデシルイミダゾール（商品名；Ｃ１１Ｚ）、２−フェニル−４，５−ジヒドロキシメチルイミダゾール（商品名；２ＰＨＺ−ＰＷ）、２，４−ジアミノ−６−（２’−メチルイミダゾリル（１）’）エチル−ｓ−トリアジン・イソシアヌール酸付加物（商品名；２ＭＡＯＫ−ＰＷ）などが挙げられる（上記商品名は、いずれも四国化成社製）。熱硬化触媒は、単独で使用または２種類以上併用することができる。
【００４８】
熱硬化触媒の形状は、例えば、球状、楕円体状などが挙げられる。
【００４９】
熱硬化触媒の配合割合は、樹脂成分１００質量部に対して、例えば、０．１質量部以上、好ましくは、０．３質量部以上であり、また、例えば、５質量部以下、好ましくは、３質量部以下である。熱硬化触媒の配合割合が上記範囲内とすることにより、軟磁性熱硬化性フィルムを低温度かつ短時間で加熱硬化することができ、また、高温高湿雰囲気下での磁気特性の長期保存性および耐リフロー性に優れる。
【００５０】
軟磁性熱硬化性組成物は（ひいては、軟磁性熱硬化性フィルムおよび軟磁性フィルム）、必要に応じて、分散剤、架橋剤、無機充填材などの市販または公知の添加剤を含有することもできる。
【００５１】
軟磁性熱硬化性組成物は、好ましくは、分散剤を含有する。
【００５２】
分散剤としては、例えば、ポリエーテルリン酸エステル、シランカップリング剤、チタネートカップリング剤が挙げられる。好ましくは、ポリエーテルリン酸エステルが挙げられる。軟磁性熱硬化性組成物が分散剤、特にポリエーテルリン酸エステルを含有することにより、軟磁性熱硬化性組成物の塗工性を向上させるとともに、軟磁性フィルムの磁気特性をより一層向上させることができる。
【００５３】
ポリエーテルリン酸エステルとしては、例えば、ポリオキシアルキレンアルキルエーテルリン酸エステル、ポリオキシアルキレンアルキルフェニルエーテルリン酸エステルなどが挙げられる。好ましくは、ポリオキシアルキレンアルキルエーテルリン酸エステルが挙げられる。
【００５４】
ポリオキシアルキレンアルキルエーテルリン酸エステルは、アルキル−オキシ−ポリ（アルキレンオキシ）基が、リン酸塩のリン原子に、１〜３個結合している形態を有している。このようなアルキル−オキシ−ポリ（アルキレンオキシ）基［すなわち、ポリオキシアルキレンアルキルエーテル部位］において、ポリ（アルキレンオキシ）部位に関するアルキレンオキシの繰り返し数としては、特に制限されないが、例えば、２〜３０（好ましくは３〜２０）の範囲から適宜選択することができる。ポリ（アルキレンオキシ）部位のアルキレンとしては、好ましくは、炭素数が、２〜４のアルキレン基が挙げられる。具体的には、エチレン基、プロピレン基、イソプロピレン基、ブチレン基、イソブチル基などが挙げられる。また、アルキル基としては、特に制限されないが、例えば、好ましくは、炭素数が６〜３０のアルキル基、より好ましくは、８〜２０のアルキル基が挙げられる。具体的には、アルキル基としては、例えば、デシル基、ウンデシル基、ドデシル基、トリデシル基、テトラデシル基、ペンタデシル基、ヘキサデシル基、ヘプタデシル基、オクタデシル基などが挙げられる。なお、ポリオキシアルキレンアルキルエーテルリン酸エステルが複数のアルキル−オキシ−ポリ（アルキレンオキシ）基を有している場合、複数のアルキル基は、異なっていてもよいが、同一であってもよい。なお、ポリエーテルリン酸エステルは、アミンなどとの混合物であってもよい。
【００５５】
ポリエーテルリン酸エステルの酸価は、例えば、１０以上、好ましくは、１５以上であり、また、例えば、２００以下、好ましくは、１５０以下である。酸価は、中和滴定法などによって測定される。
【００５６】
シランカップリング剤としては、例えば、３−メタクリロキシプロピルトリメトキシシラン、２−（３，４−エポキシシクロヘキシル）エチルトリメトキシシランなどが挙げられる。
【００５７】
分散剤は、単独で使用または２種類以上併用することができる。
【００５８】
分散剤の具体例として、楠本化成社のＨＩＰＬＡＡＤシリーズ（「ＥＤ１５２」、「ＥＤ１５３」、「ＥＤ１５４」、「ＥＤ１１８」、「ＥＤ１７４」、「ＥＤ２５１」）、信越化学社製のＫＢＭシリーズ（「ＫＢＭ３０３」、「ＫＢＭ５０３」）などが挙げられる。
【００５９】
分散剤の含有割合は、軟磁性粒子１００質量部に対し、例えば、０．１質量部以上、好ましくは、０．２質量部以上である。また、例えば、５質量部以下、好ましくは、２質量部以下である。
【００６０】
軟磁性熱硬化性組成物は、上記成分を上記含有割合で混合することにより調製することができる。
【００６１】
次に、本発明の軟磁性熱硬化性フィルムの製造方法について説明する。
【００６２】
軟磁性熱硬化性フィルムを作製するには、上記した軟磁性熱硬化性組成物を溶媒に溶解または分散させた軟磁性熱硬化性組成物溶液を調製する。
【００６３】
溶媒としては、例えば、アセトン、メチルエチルケトン（ＭＥＫ）などケトン類、例えば、酢酸エチルなどのエステル類、例えば、プロピレングリコールモノメチルエーテルなどのエーテル類、例えば、Ｎ，Ｎ−ジメチルホルムアミドなどのアミド類などの有機溶媒などが挙げられる。また、溶媒として、例えば、水、例えば、メタノール、エタノール、プロパノール、イソプロパノールなどのアルコールなどの水系溶媒も挙げられる。
【００６４】
軟磁性熱硬化性組成物溶液における固形分量は、例えば、１０質量％以上、好ましくは、３０質量％以上であり、また、例えば、９０質量％以下、好ましくは、７０質量％以下である。
【００６５】
次いで、軟磁性熱硬化性組成物溶液を離型基材（セパレータ、コア材など）の表面に塗布し、乾燥させる。これにより、軟磁性熱硬化性フィルムが得られる。
【００６６】
塗布方法としては特に限定されず、例えば、ドクターブレード法、ロール塗工、スクリーン塗工、グラビア塗工などが挙げられる。
【００６７】
乾燥条件としては、乾燥温度は、例えば、７０℃以上１６０℃以下であり、乾燥時間は、例えば、１分以上５分間以下である。
【００６８】
セパレータとしては、例えば、ポリエチレンテレフタレート（ＰＥＴ）フィルム、ポリエチレンフィルム、ポリプロピレンフィルム、紙などが挙げられる。これらは、その表面に、例えば、フッ素系剥離剤、長鎖アルキルアクリレート系剥離剤、シリコーン系剥離剤などにより離型処理されている。
【００６９】
コア材としては、例えば、プラスチックフィルム（例えば、ポリイミドフィルム、ポリエステルフィルム、ポリエチレンテレフタレートフィルム、ポリエチレンナフタレートフィルム、ポリカーボネートフィルムなど）、金属フィルム（例えば、アルミウム箔など）、例えば、ガラス繊維やプラスチック製不織繊維などで強化された樹脂基板、シリコン基板、ガラス基板などが挙げられる。
【００７０】
セパレータまたはコア材の平均厚みは、例えば、１μｍ以上５００μｍ以下である。
【００７１】
これにより、軟磁性熱硬化性フィルムを得る。
【００７２】
軟磁性熱硬化性フィルムは、室温（具体的には、２５℃）において、半硬化状態（Ｂステージ状態）であり、良好な接着性を備える軟磁性熱硬化性接着フィルムである。
【００７３】
また、軟磁性熱硬化性フィルムは、好ましくは、扁平状軟磁性粒子が含有され、その扁平状軟磁性粒子が、軟磁性熱硬化性フィルムの２次元の面内方向に配列されている。すなわち、扁平状軟磁性粒子の長手方向（厚み方向と直交する方向）が軟磁性熱硬化性フィルムの面方向に沿うように配向している。これにより、軟磁性熱硬化性フィルムは、軟磁性粒子が高割合で充填され、磁気特性に優れる。また、薄膜化が図られている。
【００７４】
軟磁性熱硬化性フィルムの平均厚みは、例えば、５μｍ以上、好ましくは、５０μｍ以上であり、また、例えば、５００μｍ以下、好ましくは、２５０μｍ以下である。
【００７５】
本発明の軟磁性熱硬化性フィルムは、例えば、軟磁性熱硬化性フィルムの単層のみからなる単層構造、コア材の片面または両面に軟磁性熱硬化性フィルムが積層された多層構造、軟磁性熱硬化性フィルムの片面または両面にセパレータが積層された多層構造などの形態とすることができる。
【００７６】
次いで、本発明の軟磁性フィルムについて説明する。
【００７７】
軟磁性フィルムは、上記の軟磁性熱硬化性フィルムから形成される。具体的には、軟磁性フィルムは、上記の軟磁性熱硬化性フィルムを加熱硬化することにより得られる。
【００７８】
好ましくは、軟磁性熱硬化性フィルムを複数枚用意し、複数枚の軟磁性熱硬化性フィルムを熱プレスにより、厚み方向に熱プレスする（熱プレス工程）。これにより、軟磁性熱硬化性フィルム内に軟磁性粒子を高割合で充填させ、磁気特性を向上させることができる。
【００７９】
熱プレスは、公知のプレス機を用いて実施することができ、例えば、平行平板プレス機などが挙げられる。
【００８０】
軟磁性熱硬化性フィルムの積層枚数は、例えば、２層以上であり、また、例えば、２０層以下、好ましくは、５層以下である。これにより、所望の厚みの軟磁性フィルムに調整することができる。
【００８１】
加熱温度は、例えば、８０℃以上、好ましくは、１００℃以上であり、また、例えば、２００℃以下、好ましくは、１８０℃以下である。
【００８２】
加熱時間は、例えば、０．１時間以上、好ましくは、０．２時間以上であり、また、例えば、２４時間以下、好ましくは、２時間以下である。
【００８３】
圧力は、例えば、１０ＭＰａ以上、好ましくは、２０ＭＰａ以上であり、また、例えば、５００ＭＰａ以下、好ましくは、２００ＭＰａ以下である。
【００８４】
これにより、半硬化状態の軟磁性熱硬化性フィルムが加熱硬化され、硬化状態（Ｃステージ状態）の軟磁性フィルムが得られる。
【００８５】
この軟磁性フィルムの平均厚みは、例えば、５μｍ以上、好ましくは、５０μｍ以上であり、また、例えば、５００μｍ以下、好ましくは、２５０μｍ以下である。
【００８６】
軟磁性フィルムにおける、加熱硬化された直後（具体的には、軟磁性熱硬化性フィルムを加熱硬化した後３０分以内）の周波数１ＭＨｚにおける比透磁率（初期比透磁率μ０´）は、例えば、１００以上、好ましくは、１５０以上、より好ましくは、１８０以上であり、また、例えば、４００以下である。
【００８７】
加熱硬化後、８５℃、８５％ＲＨの雰囲気下で１６８時間放置したときの周波数１ＭＨｚにおける比透磁率（比透磁率μ１´）は、例えば、１００以上、好ましくは、１５０以上、より好ましくは、１８０以上であり、また、例えば、４００以下である。
【００８８】
また、初期比透磁率μ０´と比透磁率μ１´との比率（μ１´／μ０´）は、０．８５以上、好ましくは、０．９０以上、より好ましくは、０．９５以上、さらに好ましくは、０．９６以上、最も好ましくは、０．９７以上であり、また、例えば、１．００以下である。上記比率を上記範囲内とすることにより、軟磁性フィルムが、高温高湿雰囲気下での磁気特性の長期保存性に優れる。
【００８９】
比透磁率（μ０´およびμ１´）は、インピーダンスアナライザー（Ａｇｉｌｅｎｔ社製、「４２９４Ａ」）を用いて、１ターン法（周波数１ＭＨｚ）によって測定される。
【００９０】
また、軟磁性フィルムは、好ましくは、軟磁性フィルムに含有される軟磁性粒子が、軟磁性フィルムの２次元の面内方向に配列されている。すなわち、扁平状軟磁性粒子の長手方向（厚み方向と直交する方向）が軟磁性フィルムの面方向に沿うように配向している。このため、軟磁性フィルムは、薄膜であり、比透磁率が優れる。
【００９１】
この軟磁性フィルムは、例えば、軟磁性フィルムの単層のみからなる単層構造、コア材の片面または両面に軟磁性フィルムが積層された多層構造、軟磁性フィルムの片面または両面にセパレータが積層された多層構造などの形態とすることができる。
【００９２】
また、上記の実施形態では、軟磁性熱硬化性フィルムを複数枚積層させて熱プレスしたが、例えば、軟磁性熱硬化性フィルム１枚（単層）に対して熱プレスを実施してもよい。
【００９３】
この軟磁性フィルムは、例えば、アンテナ、コイル、またはこれらが表面に形成された回路基板に積層するための軟磁性フィルム（磁性フィルム）として好適に用いることができる。より具体的には、スマートフォン、パソコン、位置検出装置などの用途に用いることができる。
【００９４】
軟磁性フィルムを回路基板に積層させるためには、軟磁性フィルムを接着剤層を介して回路基板に固定する方法、軟磁性熱硬化性フィルムを回路基板に直接貼着させた後、軟磁性熱硬化性フィルムを加熱硬化させて軟磁性フィルムにするとともに回路基板に固定する方法などが挙げられる。
【００９５】
接着剤層が不要であり電子機器を小型化できる観点からは、好ましくは、軟磁性熱硬化性フィルムを回路基板に直接貼着させた後、軟磁性熱硬化性フィルムを加熱硬化させる方法が挙げられる。
【００９６】
また、絶縁性の観点からは、好ましくは、軟磁性フィルムを接着剤層を介して回路基板に固定する方法が挙げられる。
【００９７】
接着剤層は、回路基板の接着剤層として通常使用される公知のものが用いられ、例えば、エポキシ系接着剤、ポリイミド系接着剤、アクリル系接着剤などの接着剤を塗布および乾燥することにより形成される。接着剤層の厚みは、例えば、１０〜１００μｍである。
【００９８】
そして、この軟磁性熱硬化性フィルムによれば、初期比透磁率μ０´と比透磁率μ１´との比率（μ１´／μ０´）が０．８５以上であるため、軟磁性熱硬化性フィルムを加熱硬化して得られる軟磁性フィルムを高温高湿雰囲気下に長時間保存した場合であっても、その軟磁性フィルムの比透磁率の劣化を抑制することができる。これにより、長期間優れた磁気特性を発揮することができる。
【００９９】
高温高湿雰囲気下における耐性温度は、例えば、５０℃以上、好ましくは、８０℃以上であり、また、例えば、１５０℃以下、好ましくは、１００℃以下である。
【０１００】
高温高湿雰囲気下における耐性湿度は、例えば、５０％ＲＨ以上、好ましくは、８０％ＲＨ以上であり、また、例えば、１００％ＲＨ以下、好ましくは、９０％ＲＨ以下である。
【０１０１】
高温高湿雰囲気下における保存可能時間は、例えば、９６時間以上、好ましくは、１６８時間以上、より好ましくは、４００時間以上、さらに好ましくは、７００時間以上である。
【実施例】
【０１０２】
以下に実施例および比較例を示し、本発明をさらに具体的に説明するが、本発明は、何ら実施例および比較例に限定されない。以下に示す実施例の数値は、上記の実施形態において記載される数値（すなわち、上限値または下限値）に代替することができる。
【０１０３】
実施例１
（軟磁性熱硬化性フィルム）
軟磁性熱硬化性組成物に対し軟磁性粒子が４０体積％となるように、軟磁性粒子５００質量部、アクリル酸エステル系ポリマー２２質量部、ビスフェノールＡ型エポキシ樹脂（「エピコート１００４」）４５質量部、ビスフェノールＡ型エポキシ樹脂（「エピコートＹＬ９８０」）２６質量部、フェノールアラルキル樹脂３２質量部、２−フェニル−４，５−ジヒドロキシメチルイミダゾール（「２ＰＨＺ−ＰＷ」熱硬化触媒）１．２６質量部（樹脂成分１００質量部に対して１．０質量部）、および、ポリエーテルリン酸エステル（分散剤）２．５質量部（軟磁性粒子１００質量部に対して０．５質量部）を混合することにより、軟磁性熱硬化性組成物を得た。
【０１０４】
この軟磁性熱硬化性組成物をメチルエチルケトンに溶解させることにより、固形分濃度４３質量％の軟磁性熱硬化性組成物溶液を調製した。
【０１０５】
この軟磁性熱硬化性組成物溶液を、シリコーン離型処理したポリエチレンテレフタレートフィルムからなるセパレータ（平均厚みが５０μｍ）上に塗布し、その後、１３０℃で２分間乾燥させた。
【０１０６】
これにより、セパレータが積層された軟磁性熱硬化性フィルム（軟磁性熱硬化性フィルムのみの平均厚み、９０μｍ）を製造した。
【０１０７】
（軟磁性フィルム）
次いで、この軟磁性熱硬化性フィルムを、４層積層し、１７５℃、３０分、２０ＭＰａの条件で熱プレスにより加熱硬化させることにより、軟磁性フィルムを作製した。
【０１０８】
実施例２〜４
表１に記載の材料および配合割合で、軟磁性熱硬化性組成物を得た。この軟磁性熱硬化性組成物を用いた以外は、実施例１と同様にして、実施例２〜４の軟磁性熱硬化性フィルムおよび熱硬化性フィルムを製造した。
【０１０９】
比較例１
（軟磁性熱硬化性フィルム）
軟磁性熱硬化性組成物に対し軟磁性粒子が４０体積％となるように、軟磁性粒子５００質量部およびエチレン酢酸ビニル共重合体１０６質量部を混合することにより、軟磁性熱硬化性組成物を得た。
【０１１０】
この軟磁性熱硬化性組成物をトルエンに溶解させることにより、固形分濃度４０質量％の軟磁性熱硬化性組成物溶液を調製した。
【０１１１】
この軟磁性熱硬化性組成物溶液を、シリコーン離型処理したポリエチレンテレフタレートフィルムからなるセパレータ（平均厚みが５０μｍ）上に塗布し、その後、１３０℃で２分間乾燥させた。
【０１１２】
これにより、セパレータが積層された軟磁性熱硬化性フィルム（軟磁性熱硬化性フィルムのみの平均厚み、９０μｍ）を製造した。
【０１１３】
（軟磁性フィルム）
次いで、この軟磁性熱硬化性フィルムを、４層積層し、１７５℃、３０分、２０ＭＰａの条件で熱プレスにより加熱硬化させることにより、比較例１の軟磁性フィルムを作製した。
【０１１４】
比較例２および３
表１に記載の材料および配合割合で、軟磁性熱硬化性組成物を得た。この軟磁性熱硬化性組成物を用いた以外は、実施例１と同様にして、比較例２および３の軟磁性熱硬化性フィルムおよび軟磁性フィルムを製造した。
【０１１５】
（初期比透磁率（μ０´）の測定）
各実施例および各比較例にて製造した軟磁性フィルムについて、熱プレスした直後（３０分後）の時点での比透磁率を、インピーダンスアナライザー（Ａｇｉｌｅｎｔ社製、「４２９４Ａ」）を用いて、１ターン法（周波数１ＭＨｚ）によって測定した。これを初期比透磁率（μ０´）とした。その結果を表１に示す。
【０１１６】
（比透磁率（μ１´）の測定）
各実施例および各比較例にて製造した軟磁性フィルムについて、初期比透磁率の測定を実施した後、８５℃８５％ＲＨの雰囲気下に、１６８時間保存した。この１６８時間保存時点の軟磁性フィルムの比透磁率を、インピーダンスアナライザー（Ａｇｉｌｅｎｔ社製、「４２９４Ａ」）を用いて、１ターン法（周波数１ＭＨｚ）によって測定した。これを比透磁率（μ１´）とした。その結果を表１に示す。
【０１１７】
（高温高湿下長期保存後の比透磁率）
比透磁率（μ１´）の測定を実施した後、次いで、８５℃８５％ＲＨの雰囲気下で４００時間経過時点および７００時間経過時点の比透磁率μ´についても、上記と同様にして測定した。その結果を表１に示す。
【０１１８】
表１から明らかなように、実施例１〜４の軟磁性フィルムは、４００時間や７００時間経過後においても、軟磁性フィルムを製造した時点の初期比透磁率を基準にして、高い割合の比透磁率を備えていた、すなわち、比透磁率の低下が抑制されていた。一方、比較例１〜３の軟磁性フィルムでは、４００時間や７００時間経過後では、軟磁性フィルムを製造した時点の初期比透磁率を基準にして、比透磁率が大きく低下していた。また、比較例２および比較例３の軟磁性フィルムでは、４００〜７００時間で比透磁率の低下が進行していた。
【０１１９】
【表１】
2015103659.tif 000002
【０１２０】
表における各成分中の数値は、特段の記載がない場合には、質量部を示す。また、表中、各成分の略称について、以下にその詳細を記載する。
・Ｆｅ−Ｓｉ−Ａｌ合金：商品名「ＳＰ−７」、軟磁性粒子、扁平状、平均粒子径６５μｍ、メイト社製
・アクリル酸エステル系ポリマー：商品名「パラクロンＷ−１９７ＣＭ」、アクリル酸エチル−メタクリル酸メチルを主成分とするアクリル酸エステル系ポリマー、根上工業社製
・ビスフェノールＡ型エポキシ樹脂：商品名「エピコート１００４」、エポキシ当量８７５〜９７５ｇ／ｅｑ、ＪＥＲ社製
・ビスフェノールＡ型エポキシ樹脂：商品名「エピコートＹＬ９８０」、エポキシ当量１８０〜１９０ｇ／ｅｑ、ＪＥＲ社製
・４官能アミノグリシジル型エポキシ樹脂：商品名「テトラッド−Ｃ」、エポキシ当量１０５ｇ／ｅｑ、、三菱瓦斯化学工業社製
・フェノールアラルキル樹脂：商品名「ミレックスＸＬＣ−４Ｌ」、水酸基当量１７０ｇ／ｅｑ、三井化学社製
・２−フェニル−４，５−ジヒドロキシメチルイミダゾール：熱硬化触媒、商品名「キュアゾール２ＰＨＺ−ＰＷ」、四国化成社製
・ポリエーテルリン酸エステル：分散剤、商品名「ＨＩＰＬＡＡＤ  ＥＤ１５２」、楠本化成社製、酸価２０
・エチレン酢酸ビニル共重合体：商品名「ＥＶ１７０」、三井デュポンポリケミカル社製